(57)【特許請求の範囲】
【請求項１】
成形体を焼成してフェライトコアを得る焼成工程を有し、焼成工程は、昇温部、安定部および降温部をこの順で有し、
主成分として、酸化鉄をＦｅ２Ｏ３ 換算で５６〜５７mol ％、酸化亜鉛をＺｎＯ換算で５〜１０mol ％、酸化ニッケルをＮｉＯ換算で３〜６mol ％、残部酸化マンガン（ＭｎＯ）を含有するフェライトコアを製造するに際し、
安定部における保持温度（安定温度）を１２５０℃以上とし、雰囲気中の酸素濃度を０．０５〜０．８％とし、かつ、
降温部において、
９００〜１２００℃の範囲内に存在する温度をＴｎとしたとき、
安定温度から温度Ｔｎまで降温するまでの間において、温度Ｔ（単位：K）のときの雰囲気中の酸素濃度PＯ２（単位：％）を、
Ｌog（PＯ２ ）＝ａ−ｂ／Ｔ  …（式）
（上記式において、ａは３〜１４であり、ｂは５０００〜２３０００であり、ａおよびｂは温度Ｔの変化に伴って変化しても変化しなくてもよい）
を満足するように段階的または連続的に減少させ、
温度Ｔｎにおいて雰囲気中の酸素濃度を０〜０．０１％となるように減少させ、
温度Ｔｎから室温までの間の降温速度を、安定温度から温度Ｔｎまでの間の降温速度の２〜１０倍とし、
フェライトコアの主成分を、下記のフェライト組成式（１）で表したとき、式（１）におけるδ値（陽イオン欠陥量）が、δ値≦０．００１となるようにするフェライトコアの製造方法。
（Ｚｎ２＋ａ，Ｎｉ２＋ｂ，Ｍｎ２＋ｃ，Ｍｎ３＋ｄ，Ｆｅ２＋ｅ，Ｆｅ３＋ｆ）Ｏ４＋δ…式（１）
ただし、上記式（１）において、ａ＋ｂ＋ｃ＋ｄ＋ｅ＋ｆ＝３であり、
かつδ＝ａ＋ｂ＋ｃ＋（３／２）ｄ＋ｅ＋（３／２）ｆ−４の関係を満たす。
【請求項２】
測定磁界を１０００A/m としたとき、１００℃における飽和磁束密度が４５０mT以上、１５０℃における飽和磁束密度が３８０mT以上であり、
１００kHz ，２００mTの正弦波交流磁界を印加したとき、１００℃におけるコアロスが９００kW/m３ 以下であるフェライトコアが製造される請求項１のフェライトコアの製造方法。
【請求項３】
１５０℃−２０００時間の保存条件下でのコアロスの劣化率が３％以下であるフェライトコアが製造される請求項１または２のフェライトコアの製造方法。
【請求項４】
１７５℃−２０００時間の保存条件下でのコアロスの劣化率が１０％以下であるフェライトコアが製造される請求項１〜３のいずれかのフェライトコアの製造方法。
【請求項５】
２００℃−２０００時間の保存条件下でのコアロスの劣化率が５０％以下であるフェライトコアが製造される請求項１〜４のいずれかのフェライトコアの製造方法。
【発明の詳細な説明】
【０００１】
【発明の属する技術分野】
本発明は、高温下で使用される、例えば、トランス、およびチョークコイルに好適に用いられるフェライトコアの製造方法に関し、特に、１００℃以上、特に１５０℃近辺での高温度において飽和磁末密度が高く、かつ、高温保存下での劣化が少なく、磁気的安定性に優れるフェライトコアを製造する方法に関する。
【０００２】
【従来の技術】
磁心材料に用いられるソフトフェライトは、飽和磁束密度が高く、電力損失が低いことが要求される。このようなソフトフェライトの用途としては、例えば、ＥＶ（電気自動車）、ＨＥＶ（ハイブリッド電気自動車）のＤＣ−ＤＣコンバーターにおけるトランスおよびチョークコイルに使用されるフェライトコア、あるいは自動車のエンジン近傍に設置され高温下で使用されるフェライトコアが挙げられる。
【０００３】
このような高温下にて使用されるソフトフェライトコアは、その要求される特性として、高温下における磁気的劣化が少なく耐久性に優れること、高温下において飽和磁束密度が大幅に低下しないこと、電力損失が低いこと等が要求される。
【０００４】
このような課題を解決するために従来から種々の提案がなされている。例えば、特開平１０−６４７１５号公報には、１００kHz〜５００kHz程度の比較的広い周波数帯域において、低損失でかつ高い飽和磁束密度を有するフェライト磁心材料を提供することを目的として、ＭｎＺｎＮｉ系フェライトからなる低損失フェライト磁心材料が提案されている。
【０００５】
しかしながら、この公報に記載されているＭｎＺｎＮｉ系フェライト磁心材料は、８０℃における飽和磁束密度Ｂｓが高く、かつ低損失であるという特性を備えているものの、１００℃以上、特に１５０℃近辺での高温度におけるこれらの特性や磁気安定性については十分とは言えない。
【０００６】
また、特開平２−８３２１８号公報には、１００℃以上、特に１００−２００℃の高温度域で、１０００Ｇ（１００mT）以上、特に２０００−５０００Ｇ（２００−５００mT）以上の磁界強度（磁束密度）にて駆動される場合に、磁気特性の安定性が高く、飽和磁束密度が高く、電力損失が小さい酸化物磁性材料を提供することを目的とし、特に、副成分としての添加物の条件を定めたＭｎＺｎＮｉ系フェライトからなる酸化物磁性材料が提案されている。この公報において、当時の技術レベルとしては飽和磁束密度の飛躍的向上が見られる。しかしながら、これらの各特性に対する要求レベルは現在も依然として高く、更なる改善が求められている。また、Ｆｅ2Ｏ3 リッチ組成は高飽和磁束密度を得るために有効であるが、同公報実施例では実験されていないＦｅ2Ｏ3 リッチの範囲で、同公報のように副成分(添加物）を所定の範囲に制御するだけでは、高温下における磁気的劣化を効果的に防止することは困難であると考えられる。
【０００７】
【発明が解決しようとする課題】
本発明の目的は、上記の問題点を解決し、１００℃以上、特に１５０℃近辺での高温下における飽和磁末密度Ｂｓが高く、かつ（多少の低損失化を犠牲にしたとしても）前記高温下における磁気的劣化、特にコアロスの劣化が少なく、磁気的安定性に優れるフェライトコアを提供することである。
【０００８】
【課題を解決するための手段】
上記目的は、下記（１）〜（５）の本発明により達成される。
（１）  成形体を焼成してフェライトコアを得る焼成工程を有し、焼成工程は、昇温部、安定部および降温部をこの順で有し、
主成分として、酸化鉄をＦｅ２Ｏ３ 換算で５６〜５７mol ％、酸化亜鉛をＺｎＯ換算で５〜１０mol ％、酸化ニッケルをＮｉＯ換算で３〜６mol ％、残部酸化マンガン（ＭｎＯ）を含有するフェライトコアを製造するに際し、
安定部における保持温度（安定温度）を１２５０℃以上とし、雰囲気中の酸素濃度を０．０５〜０．８％とし、かつ、
降温部において、
９００〜１２００℃の範囲内に存在する温度をＴｎとしたとき、
安定温度から温度Ｔｎまで降温するまでの間において、温度Ｔ（単位：K）のときの雰囲気中の酸素濃度PＯ２（単位：％）を、
Ｌog（PＯ２ ）＝ａ−ｂ／Ｔ  …（式）
（上記式において、ａは３〜１４であり、ｂは５０００〜２３０００であり、ａおよびｂは温度Ｔの変化に伴って変化しても変化しなくてもよい）
を満足するように段階的または連続的に減少させ、
温度Ｔｎにおいて雰囲気中の酸素濃度を０〜０．０１％となるように減少させ、
温度Ｔｎから室温までの間の降温速度を、安定温度から温度Ｔｎまでの間の降温速度の２〜１０倍とし、
フェライトコアの主成分を、下記のフェライト組成式（１）で表したとき、式（１）におけるδ値（陽イオン欠陥量）が、δ値≦０．００１となるようにするフェライトコアの製造方法。
（Ｚｎ２＋ａ，Ｎｉ２＋ｂ，Ｍｎ２＋ｃ，Ｍｎ３＋ｄ，Ｆｅ２＋ｅ，Ｆｅ３＋ｆ）Ｏ４＋δ…式（１）
ただし、上記式（１）において、ａ＋ｂ＋ｃ＋ｄ＋ｅ＋ｆ＝３であり、
かつδ＝ａ＋ｂ＋ｃ＋（３／２）ｄ＋ｅ＋（３／２）ｆ−４の関係を満たす。
（２）  測定磁界を１０００A/m としたとき、１００℃における飽和磁束密度が４５０mT以上、１５０℃における飽和磁束密度が３８０mT以上であり、
１００kHz ，２００mTの正弦波交流磁界を印加したとき、１００℃におけるコアロスが９００kW/m３ 以下であるフェライトコアが製造される上記（１）のフェライトコアの製造方法。
（３）  １５０℃−２０００時間の保存条件下でのコアロスの劣化率が３％以下であるフェライトコアが製造される上記（１）または（２）のフェライトコアの製造方法。
（４）  １７５℃−２０００時間の保存条件下でのコアロスの劣化率が１０％以下であるフェライトコアが製造される上記（１）〜（３）のいずれかのフェライトコアの製造方法。
（５）  ２００℃−２０００時間の保存条件下でのコアロスの劣化率が５０％以下であるフェライトコアが製造される上記（１）〜（４）のいずれかのフェライトコアの製造方法。
また、本発明における好ましい態様は、下記（６）〜（７）である。
（６）  安定温度から温度Ｔｎまでの間の降温速度を２０〜２００℃／hrとする上記（１）〜（５）のフェライトコアの製造方法。
（７）昇温部において、
９００℃から安定温度までの温度範囲で雰囲気中の酸素濃度を１０％以下かつ昇温速度を５０〜３００℃／hrとする上記（１）〜（６）のいずれかのフェライトコアの製造方法。
【０００９】
【発明の実施の形態】
以下、本発明に係るＭｎＺｎＮｉフェライトコアについて詳細に説明する。
本発明に係るフェライトコアにおける実質的な成分は、主成分として酸化鉄をＦｅ2Ｏ3 換算で５６〜５７mol ％、酸化亜鉛をＺｎＯ換算で５〜１０mol ％、酸化ニッケルをＮｉＯ換算で３〜６mol ％、残部に酸化マンガンを含有することで構成される。なお、主成分中における各酸化物の含有量を求めるに際しては、残部の酸化マンガンをＭｎＯに換算する。
【００１０】
上記組成範囲において、Ｆｅ2Ｏ3 が５６mol ％未満になると、高温下において所望の飽和磁束密度が得られなくなってくる。また、Ｆｅ2Ｏ3 が５７mol ％を超えると、低損失化を図ることが困難になってくるほか、後述する陽イオン欠陥量の制御が困難となって、コアロスの劣化率を小さくすることが難しくなる。
【００１１】
また、ＺｎＯが５mol ％未満になると、いわゆる相対密度の低下が見られ、また、低損失化を図ることが困難になってくる。また、ＺｎＯが１０mol ％を超えると、キュリー温度の低下に伴い、高温下における飽和磁末密度が低下する傾向がある。
【００１２】
また、ＮｉＯが３mol ％未満となると、高温下において、高飽和磁束密度で、かつ、低損失な特性を備えることが困難となってくる。また、ＮｉＯが６mol ％を超えると、低損失化を図ることが困難となる傾向がある。
【００１３】
さらに本発明に係るフェライトコアにおいては、このような主成分に対して、公知の種々の副成分を添加することができる。
【００１４】
副成分およびその好ましい含有量は、たとえば、
ＳｉＯ2 ：０．００５〜０．０３質量％、
ＣａＯ：０．００８〜０．１７質量％、
Ｎｂ2 Ｏ5 ：０．００５〜０．０３質量％、
Ｔａ2 Ｏ5 ：０．０１〜０．０８質量％、
Ｖ2Ｏ5 ：０．０１〜０．１質量％、
ＺｒＯ2 ：０．００５〜０．０３質量％、
Ｂｉ2 Ｏ3 ：０．００５〜０．０４質量％、
ＭｏＯ3 ：０．００５〜０．０４質量％
であり、これらの副成分を１種または２種以上添加してもよい。
【００１５】
これらのなかでもＳｉＯ2 、ＣａＯが特に好ましい。ＳｉＯ2 が０．００５質量％未満であったりＣａＯが０．００８質量％未満であったりすると、電気抵抗が下がり電力損失が大きくなってくる。また、ＳｉＯ2 が０．０３質量％を超えたりＣａＯが０．１７質量％を超えたりすると、焼成時の異常粒成長により所望の飽和磁束密度Ｂｓおよび低電力損失が得られなくなってくる。
【００１６】
本発明では、フェライトコアの主成分を、下記のフェライト組成式（１）で表したとき、式（１）におけるδ値（陽イオン欠陥量）が、δ値≦０．００１、特にδ値≦０．０００５であることが好ましい。
【００１７】
（Ｚｎ2+a，Ｎｉ2+b，Ｍｎ2+c，Ｍｎ3+d，Ｆｅ2+e，Ｆｅ3+f）Ｏ4+δ…式（１）
ただし、上記式（１）において、ａ＋ｂ＋ｃ＋ｄ＋ｅ＋ｆ＝３であり、
かつδ＝ａ＋ｂ＋ｃ＋（３／２）ｄ＋ｅ＋（３／２）ｆ−４の関係を満たす。
【００１８】
このδ値が０．００１を超えると、高温における磁気的安定性が悪くなり、特に、フェライトにおけるセカンダリピーク温度以上の温度におけるコアロスの劣化率や初透磁率μｉの劣化率が大きくなってしまう傾向が生じる。なお、δ値はゼロであってもよいが、δ値がゼロとなるように焼成条件を制御すると、所期の磁気特性を安定して得ることが困難となるので、δ値＞０であることが好ましい。
【００１９】
δ値は、組成分析と、Ｆｅ2+ とＭｎ3+ の定量とによって求める。
【００２０】
組成分析については、ＭｎＺｎＮｉフェライト焼結体を粉砕し、粉末状にした後、蛍光Ｘ線分析装置（例えば（株）リガク製、サイマルティック３５３０等）を用い、ガラスビード法によって行う。
【００２１】
Ｆｅ2+ およびＭｎ3+ は、ＭｎＺｎＮｉフェライト焼結体を粉砕して粉末状にし、酸に溶解後、Ｋ2Ｃｒ2Ｏ7 溶液により電位差滴定を行なって定量する。
【００２２】
その他、Ｎｉ2+ 、Ｚｎ2+ については、組成分析より得られたＮｉ、Ｚｎが全て２価のイオンとして存在するものと仮定して含有量を求める。また、Ｆｅ3+ 、Ｍｎ2+ 量は、組成分析により得られたＦｅ、Ｍｎ量から、上記電位差滴定によって求めたＦｅ2+ 、Ｍｎ3+ 量をそれぞれ差し引いた値とする。
【００２３】
このようにして求めた各値を用いて、ａ＋ｂ＋ｃ＋ｄ＋ｅ＋ｆ＝３とδ＝ａ＋ｂ＋ｃ＋（３／２）ｄ＋ｅ＋（３／２）ｆ−４とを共に満足するように、δの値を算出する。
【００２４】
本発明に係るフェライトコアは、従来のフェライトコアと同じく、原料粉末の成形体を焼成することにより製造される。原料粉末は、出発原料を仮焼して製造してもよく、仮焼工程を設けずに焙焼法などによって直接製造してもよい。
【００２５】
前記範囲内のδ値を得るための要件を明確かつ完全に把握することは極めて困難であるが、本発明者らによって、以下の制御パラメータを適宜、操作することにより、δ値を上記範囲内とすることが容易にできることが、実験的に確認されている。
【００２６】
すなわち、
（１）主成分組成：上記範囲内とすることが望ましい。
【００２７】
（２）焼成条件
焼成工程には、昇温部、安定部および降温部をこの順で設ける。
【００２８】
（ｉ）昇温部
好ましくは９００℃から安定温度までの温度範囲で、より好ましくは６００℃から安定温度までの温度範囲で、雰囲気中の酸素濃度を好ましくは１０％以下、より好ましくは３％以下とし、かつ、昇温速度を好ましくは５０〜３００℃／hr、より好ましくは５０〜１５０℃／hrとする。昇温部における条件制御は、δ値の制御には大きくは影響しないが、昇温部をこのように制御することにより、緻密なフェライトコアが得られ、その結果、飽和磁束密度が向上し、コアロスが小さくなる。
【００２９】
なお、上記温度範囲より低温側では、酸素濃度は上記限定範囲を超えてもよく、空気中と同等であってもよい。
【００３０】
（ii）安定部
保持温度（安定温度）は、１２５０〜１４００℃程度の範囲で適宜選定する。焼成雰囲気は、従来採用されていない比較的酸素プアの雰囲気、具体的には酸素濃度を０．０５〜０．８％とする。
【００３１】
（iii）降温部
９００〜１２００℃の範囲内に存在する温度をＴｎとしたとき、
安定温度から温度Ｔｎまで降温するまでの間において、温度Ｔ（単位：K）のときの雰囲気中の酸素濃度PＯ2（単位：％）を、
Ｌog（PＯ2 ）＝ａ−ｂ／Ｔ  …（式）
を満足するように段階的または連続的に減少させ、温度Ｔｎにおいて雰囲気中の酸素濃度を０〜０．０１％、好ましくは０〜０．００１％となるように減少させることが好ましい。上記式において、ａは、好ましくは３〜１４、より好ましくは５〜１３、さらに好ましくは７〜１１であり、ｂは、好ましくは５０００〜２３０００、より好ましくは８０００〜２１０００、さらに好ましくは１１０００〜１９０００である。
【００３２】
酸素濃度PＯ2を、温度Ｔの減少に伴って連続的に減少させる場合、通常、ａおよびｂをそれぞれ特定の値に設定すればよい。一方、酸素濃度PＯ2を、温度Ｔの低下に伴って段階的に減少させる場合、PＯ2を一定値に保ちたい温度範囲において、ａ−ｂ／Ｔが一定値となるようにａおよび／またはｂを変化させればよい。すなわち、ａおよびｂは、温度Ｔの変化に伴って変化させても変化させなくてもよい。酸素濃度を段階的に変化させる場合、酸素濃度を一定に保つ温度範囲が１００℃を超えないことが好ましい。酸素濃度を一定に保つ温度範囲が広すぎると、温度低下に伴って酸素濃度を減少させることによる効果が不十分となる。ａおよびｂの具体的値は、最良の結果が得られるように適宜決定すればよい。
【００３３】
安定温度から温度Ｔｎまでの間の降温速度は、２０〜２００℃／hr、特に４０〜１５０℃／hrとすることが好ましい。一方、温度Ｔｎから室温までの間の降温速度は、安定温度から温度Ｔｎまでの間の降温速度の２〜１０倍とすることが好ましい。
【００３４】
温度Ｔｎまでの酸素濃度の減少は、酸素以外のガス（窒素ガスや希ガス）に混合する酸素ガスや空気の混合比を減少させることにより実現すればよい。そして、通常、温度Ｔｎにおいて酸素ガスや空気の混合比をゼロにすればよい。酸素ガスや空気の混合比をゼロとしても、不可避的に残留ないし発生する酸素が存在しうるため、通常、酸素濃度は完全にゼロにはならない。ただし、温度Ｔｎより低温側では降温速度を速くするため、０．０１％程度の低濃度の酸素が残存していても、δ値に及ぼす影響は少ない。
【００３５】
温度Ｔｎは、最良の結果が得られるように適宜決定すればよい。
【００３６】
昇温部、安定部および降温部の各雰囲気において、酸素以外のガスは実質的に窒素または希ガスであることが好ましい。
【００３７】
本発明における好ましい条件をさらに詳細に説明する。
【００３８】
焼成温度（安定温度）は、１２５０℃以上好ましくは１４００℃以下であり、好ましくは１３００〜１３６０℃であり、焼成時の安定部の酸素濃度は０．０５〜０．８％である。焼成温度が１２５０℃未満であると、焼結密度が低くなり、結果として飽和磁束密度が低くなってしまい、コアロスも増大する傾向がある。一方、焼成温度が高すぎると、異常粒成長が生じてコアロスが増大しやすい。また、焼成時の安定部の酸素濃度が０．８％を超えると、高温度で長時間保存したときのコアロスの劣化率が増大してしまう。なお、コアロス劣化率を抑制する点からは、安定部の酸素濃度は０％であってもよいが、安定部の酸素濃度が極端に低いと所期の電磁気特性が得られにくく、特にコアロスが大きくなってしまうため、酸素濃度は上記範囲を下回らないことが好ましい。
【００３９】
なお、本発明において、焼成時間（安定部の時間）は従来のフェライト製造方法と特に変わりはなく、通常、２〜１０時間とすればよい。また、仮焼工程、焙焼工程、成形工程などの他の各工程における条件も従来のフェライト製造方法と特に変わりはなく、たとえば、成形圧力は４８〜１９６MPaとすればよい。
【００４０】
本発明に係るフェライトコアは、高温下で優れた磁気特性が得られる。具体的には、測定磁界を１０００A/m としたとき、１００℃における飽和磁束密度を４５０mT以上、さらには４５５mT以上にすることができ、１５０℃における飽和磁束密度を３８０mT以上、さらには３８５mT以上にすることができ、かつ１００℃において、１００kHz ，２００mTでのコアロスを９００kW/m3 以下、さらには７５０kW/m3 以下にすることができる。
【００４１】
また、１５０℃−２０００時間の保存条件下でのコアロスの劣化率を３％以下、さらには１％以下にすることができ、１７５℃−２０００時間の保存条件下でのコアロスの劣化率を１０％以下、さらには５％以下にすることができ、２００℃−２０００時間の保存条件下でのコアロスの劣化率を５０％以下にすることができ、４０％以下、さらには３０％以下にすることもできる。
【００４２】
【実施例】
以下、具体的実施例を挙げて本発明をさらに詳細に説明する。
【００４３】
表１に示すフェライトコアサンプルを、以下の手順で作製した。
【００４４】
まず、表１に示す組成となるように主成分の原料を準備して、これらを湿式混合した後、スプレードライヤーで乾燥させ、９００℃で２時間仮焼きした。
【００４５】
次いで、主成分の原料の仮焼物と副成分の原料とを混合した。副成分の原料には、ＳｉＯ2 、ＣａＣＯ3 、Ｎｂ2Ｏ5 を用いた。副成分原料の添加量は、最終組成（フェライトコアの組成）において、ＳｉＯ2が０．０１０質量％、ＣａＯが０．０６０質量％、Ｎｂ2Ｏ5が０．０２０質量％それぞれ含有されるように決定した。
【００４６】
主原料の原料の仮焼物に副成分を添加して粉砕しながら混合を行った。粉砕は、仮焼物の平均粒径が約１．５μm となるまで行った。
【００４７】
得られた混合物にバインダとしてＰＶＡ（ポリビニルアルコール）を加え、スプレードライヤーにて顆粒化した後、この粉末を９８MPa（１ton／cm2 ）の圧力にて加圧成形し、トロイダル状の磁心サンプルを得た。
【００４８】
得られたトロイダル状の磁心サンプルを、以下の条件で焼成した。なお、昇温部、安定部および降温部において、雰囲気中の酸素以外のガスは、窒素とした。
【００４９】
昇温部の昇温速度は、室温（R.T.）から９００℃までを３００℃／hr 、９００℃から安定温度までを１００℃／hr とした。雰囲気中の酸素濃度は、６００℃以上で３％以下となるように制御した。
【００５０】
また、安定温度、安定部の酸素濃度は表１に示す条件とした。
【００５１】
また、安定温度から１０００℃までの冷却帯では、温度Ｔ（単位：K）における酸素濃度ＰＯ2（単位：％）が
Ｌｏｇ（ＰＯ2 ）＝ａ−ｂ／Ｔ
においてａ＝７〜１１の範囲内の特定の値およびｂ＝１１０００〜１９０００の範囲内の特定の値となるようにそれぞれ制御し、降温速度（冷却速度）は５０℃／hrとした。１０００℃以下において、雰囲気中の酸素濃度は０．０１％以下とし、降温速度は３００℃／hrとした。
【００５２】
これらの各サンプルについて、コアロス（電力損失）Pcv の値、高温保存におけるPcv の劣化率、１００℃および１５０℃における飽和磁束密度Ｂs 100およびＢs 150、ならびにδ値をそれぞれ下記要領で測定した。
【００５３】
（１）コアロスPcv
１００kHz 、２００mT（最大値）の正弦波交流磁界を印加し、１００℃におけるコア損失をＢ−Ｈアナライザーにて測定した。
【００５４】
（２）コアロスＰcv の劣化率
１５０℃、１７５℃および２００℃の雰囲気中にそれぞれ２０００時間サンプルを保存し、保存前後でコアロスをそれぞれ測定し、保存前のコアロスをＰcvbとし、保存後のコアロスをＰcvaとして、
コアロス劣化率＝１００（Ｐcva−Ｐcvb）／Ｐcvb
を算出した。
【００５５】
（３）飽和磁束密度Ｂs 100、Ｂs 150
印加磁界を１０００A/mとして、１００℃および１５０℃における飽和磁束密度Ｂs 100およびＢs 150をそれぞれＢ−Ｈトレーサーにて測定した。
【００５６】
（４）δ値
δ値は、組成分析と、Ｆｅ2+ およびＭｎ3+ の定量とから算出した。すなわち、組成分析については、ＭｎＺｎＮｉフェライト焼結体を粉砕し、粉末状にした後、蛍光Ｘ線分析装置（（株）リガク製、サイマルティック３５３０）を用いガラスビード法によって測定した。
【００５７】
Ｆｅ2+ とＭｎ3+ は、ＭｎＺｎＮｉ焼結体を粉砕して粉末状にし、酸に溶解後、Ｋ2Ｃｒ2Ｏ7 溶液により、電位差滴定を行ない定量した。
【００５８】
その他、Ｎｉ2+ 、Ｚｎ2+ については、組成分析より得られたＮｉ、Ｚｎが全て２価のイオンとして存在するものと仮定した。また、Ｆｅ3+ 、Ｍｎ2+ 量は、組成分析により得られたＦｅ、Ｍｎ量から、上記電位差滴定によって求められたＦｅ2+ 、Ｍｎ3+ 量をそれぞれ差し引いた値とした。
【００５９】
これらの各値を用いて、上記式（１）における、ａ＋ｂ＋ｃ＋ｄ＋ｅ＋ｆ＝３とδ＝ａ＋ｂ＋ｃ＋（３／２）ｄ＋ｅ＋（３／２）ｆ−４の関係を満たすように、δの値を算出した。
【００６０】
これらの結果を表１に示す。
【００６１】
【表１】
0003707781.tif 000002
【００６２】
表１からわかるように、本発明の実施例は１００℃、および１５０℃における飽和磁束密度が高く、コアロスが低いことが分かる。さらに、高温度貯蔵下でのコアロス劣化が小さいことが分かる。
【００６３】
これに対し、比較例は酸化鉄の含有量が５６ mol％未満になると、１００℃、および１５０℃における飽和磁束密度が低下する。また、酸化鉄の含有量が５７mol％を超えると、コアロスが増大することが分かる。
【００６４】
また、酸化亜鉛の含有量が５ mol％未満になると、コアロスの増大が見られる。また、酸化亜鉛の含有量が１０ mol％を超えると、１００℃、および１５０℃における飽和磁束密度が低下する。
【００６５】
また、酸化ニッケルの含有量が３ mol％未満になると、１００℃、および１５０℃における飽和磁束密度が低下する。また、酸化ニッケルの含有量が６ mol％を超えると、コアロスが増大することが分かる。
【００６６】
また、焼成時の安定温度が１２５０℃未満になると、１００℃、および１５０℃における飽和磁束密度が低下し、コアロスも増大してしまう。また、安定部の酸素濃度が０．８％を超えると、高温度貯蔵下でのコアロス劣化が大きくなる。
【００６７】
上記の通り、本発明に係るフェライトコアは１００℃、および１５０℃における飽和磁束密度が高く、かつコアロスも低く、かつ高温度貯蔵下でのコアロスの劣化が小さいため、ＥＶ、ＨＥＶ（電気自動車、ハイブリッド電気自動車）のＤＣ−ＤＣコンバーターにおけるトランスおよびチョークコイルに使用されるフェライトコア、あるいは自動車のエンジン近傍に設置され高温下で使用されるフェライトコアに要求される特性を満たすことができるフェライトコアである。
【００６８】
このように、高温域での磁気特性、特に１５０℃以上での高温保存後のコアロス劣化が少なくなる一つの理由として、組成範囲を限定し、製造時の温度条件、および酸素濃度をある範囲に限定することにより、δ値（陽イオン欠陥量）を所定の値以下に抑制したためと考えられる。
【００６９】
【発明の効果】
以上のように本発明によれば、１００℃、および１５０℃における飽和磁束密度が高く、かつコアロスも低く、かつ高温度貯蔵下でのコアロスの劣化が小さいフェライトコアを得ることができる。
【００７０】
したがって、本発明に係るフェライトコアは、高温下で使用される、例えば、ＥＶ、ＨＥＶ（電気自動車、ハイブリッド電気自動車）のＤＣ−ＤＣコンバーターにおけるトランスおよびチョークコイルに使用されるフェライトコア、あるいは自動車のエンジン近傍に設置され高温下で使用されるフェライトコアに好適である。